(57)【特許請求の範囲】
【請求項１】
(メタ)アクリル系ポリマーを含有する粘着剤組成物からなる粘着剤層を有する粘着テープの製造方法であって、
前記(メタ)アクリル系ポリマーが、モノマー成分として、少なくとも、アクリル酸２-エチルへキシルを６０〜９６重量％、カルボキシル基含有モノマーを２〜１０重量％、及び、メタクリル酸シクロヘキシル及び／又はメタクリル酸メチルを２〜８重量％、を含有するモノマー混合物を共重合したものであり、
前記モノマー混合物が、溶液重合により共重合したものであり、
前記粘着剤層の５０℃で２４時間エージングを行った後のゲル分率が、１〜３０重量％であり、
前記ゲル分率が、下記方法により測定するものであることを特徴とする粘着テープの製造方法。
粘着テープから粘着剤層を掻き取って採取する。前記粘着剤層の約０．１ｇを、０．２μｍ径を有するシート（商品名「ＮＴＦ１１２２」、日東電工株式会社製）に包んだ後、凧糸で縛り、その際の重量を測定し、前記重量を浸漬前重量とする。前記浸漬前重量は、粘着剤層と、シートと、凧糸との総重量である。使用するシートと凧糸との重量も測定しておき、前記重量を包袋重量とする。次に、前記粘着剤層をシートで包み、凧糸で縛ったものを、酢酸エチルで満たした５０ｍｌ容器に入れ、室温にて１週間静置する。その後、容器からシートを取り出し、１３０℃で２時間、乾燥機中で乾燥して酢酸エチルを除去した後、サンプル重量を測定し、前記重量を浸漬後重量とする。そして、下記式からゲル分率を算出する。なお、下式中のＡは浸漬後重量であり、Ｂは包袋重量であり、Ｃは浸漬前重量である。ゲル分率（重量％）＝（Ａ−Ｂ）／（Ｃ−Ｂ）×１００
【請求項２】
前記粘着剤層の０℃における応力−ひずみ曲線における最大応力が０．８〜１．６Ｎ／ｍｍ２であり、かつ、最大伸びが１０００〜１７００％であることを特徴とする請求項１記載の粘着テープの製造方法。
【請求項３】
前記粘着剤層の−３０℃における貯蔵弾性率が８．０×１０５〜１．５×１０７Ｐａであり、且つ、−３０℃における損失弾性率が９．７×１０５〜１．７×１０７Ｐａであり、更に、８０℃におけるｔａｎδが０．５０〜０．６３であることを特徴とする請求項１又は２に記載の粘着テープの製造方法。
【請求項４】
基材の少なくとも片面に、前記粘着剤層を形成することを特徴とする請求項１〜３のいずれか１項に記載の粘着テープの製造方法。
【請求項５】
前記粘着剤層の厚みが、２〜２０μｍであることを特徴とする請求項１〜４のいずれか１項に記載の粘着テープの製造方法。
【請求項６】
携帯用電子機器の部材の固定に用いられることを特徴とする請求項１〜５のいずれか１項に記載の粘着テープの製造方法。
【請求項７】
前記(メタ)アクリル系ポリマーの重量平均分子量が、４０万〜１００万であることを特徴とする請求項１〜６のいずれか１項に記載の粘着テープの製造方法。
【発明の詳細な説明】
【技術分野】
【０００１】
本発明は、特定モノマーを共重合して得られる（メタ)アクリル系ポリマーを用いた粘着剤層を有する粘着テープに関する。
【背景技術】
【０００２】
両面粘着テープは、物品への貼付前に任意の形状に打ち抜き加工が可能であり、また、作業性が良好であることから、各種産業分野において物品の固定に利用されている。特に、ＰＤＡ（Personal  Digital  Assistance）、携帯電話等の携帯用電子機器等の表示部や銘板は小型で複雑な形状を有しているため、これらの小型部品の固定に両面粘着テープが用いられることが多い。
【０００３】
近年、携帯用電子機器は、その利用態様によりますます薄型化が要求され、内部に使用する部材も薄型化が進んでおり、例えば、携帯用電子機器内部に使用される輝度向上フィルムや反射シートなどもその傾向にある。これら輝度向上フィルム等は、両面粘着シートなどにより固定されている。
【０００４】
薄型化が進む携帯用電子機器は、その薄さのため、耐衝撃性に劣るなどの問題も生じており、これらを解決するため、両面粘着シートを構成する粘着剤層の特定温度域における損失正接を調製する方法や、粘着剤層の特定温度における損失正接や、貯蔵弾性率を調整することにより、耐衝撃性に優れた粘着シートが開示されている（特許文献１及び２）。
【０００５】
また、タッチパネルなどに使用される透明プラスチック基板などの薄型化により、高温や、高温高湿下において、タッチパネルなどの被着体に、反りが発生するなどの問題が生じており、これを解決するため、特定の重量平均分子量を有するアクリル系ポリマーとオリゴマーを用いた粘着剤層を有する両面粘着シートに、透明プラスチック基板などを貼り合わせることにより、反り防止等が図られている（特許文献３）。
【先行技術文献】
【特許文献】
【０００６】
【特許文献１】特開２００５−１８７５１３号公報
【特許文献２】特開２００８−２３１３５８号公報
【特許文献３】特開２００５−２５５８７７号公報
【発明の概要】
【発明が解決しようとする課題】
【０００７】
しかし、特許文献１〜３の両面粘着シートにおいては、携帯用電子機器が落下した場合などの耐衝撃性が改良されていたり、透明性などの改善がなされているものの、高温や低温などの環境変化の下で曝された場合に、上記両面粘着シートにより固定されている被着体（輝度向上フィルム等）が撓むという問題が生じている。
【０００８】
そこで、本発明は、優れた接着性を示し、更に高温や低温環境下においても、この粘着テープにより固定される被着体の撓みを抑制することができる粘着テープを提供することを目的とする。
【課題を解決するための手段】
【０００９】
本発明者らは、上記課題を解決するため鋭意研究を重ねた結果、特定のモノマー混合物を共重合して得られる(メタ)アクリル系ポリマーを必須成分として含有する粘着剤組成物からなる粘着剤層を有し、かつ、前記粘着剤層が特定範囲のゲル分率を有することにより、高温や低温などの環境変化の下であっても、優れた接着性を示し、更にこの粘着テープにより固定される被着体の撓み抑制できることを見出し、本発明を完成するに至った。また、少なくとも特定のモノマーを共重合して得られる(メタ)アクリル系ポリマーを必須成分として含有する粘着剤組成物からなる粘着剤層を有し、かつ、前記粘着剤層の特定温度における貯蔵弾性率、損失弾性率、及び、ｔａｎδを特定範囲に調整することにより、上記課題が解決されることを見出し、本発明を完成するに至った。更に、少なくとも特定のモノマーを共重合して得られる(メタ)アクリル系ポリマーを必須成分として含有する粘着剤組成物からなる粘着剤層を有し、かつ、前記粘着剤層の特定温度における応力−ひずみ曲線における最大応力、及び、最大伸びを特定範囲に調整することにより、上記課題が解決されることを見出し、本発明を完成するに至った。
【００１０】
すなわち、本発明の粘着テープは、(メタ)アクリル系ポリマーを含有する粘着剤組成物からなる粘着剤層を有する粘着テープであって、前記(メタ)アクリル系ポリマーが、モノマー成分として、少なくとも炭素数４〜１２のアルキル基を有する(メタ)アクリル酸アルキルエステルを６０〜９６重量％、カルボキシル基含有モノマーを２〜１０重量％、及び、カルボキシル基を含有せず、ホモポリマーを形成した際のガラス転移温度が５０〜１９０℃であるエチレン性不飽和モノマーを２〜８重量％、を含有するモノマー混合物を共重合して得られるものであり、前記粘着剤層のゲル分率が、０〜３０重量％であることを特徴とする。なお、本発明における粘着テープは、基材と粘着剤層を有する粘着テープであっても構わないし、粘着剤層のみの単層からなる粘着テープ（両面粘着テープ）であっても構わない。また、本発明の粘着テープは、前記粘着剤層の０℃における応力−ひずみ曲線における最大応力が０．８〜１．６Ｎ／ｍｍ２であり、かつ、最大伸びが１０００〜１７００％であることが好ましい。
【００１１】
また、本発明の粘着テープは、少なくとも炭素数４〜１２のアルキル基を有する(メタ)アクリル酸アルキルエステルを重合して得られる(メタ)アクリル系ポリマーを含有する粘着剤組成物からなる粘着剤層を有する粘着テープであって、前記粘着剤層の−３０℃における貯蔵弾性率が８．０×１０５〜１．５×１０７Ｐａであり、且つ、−３０℃における損失弾性率が９．７×１０５〜１．７×１０７Ｐａであり、更に、８０℃におけるｔａｎδが０．５０〜０．６３であることを特徴とする。また、本発明の粘着テープは、前記(メタ)アクリル系ポリマーが、モノマー成分として、少なくとも前記炭素数４〜１２のアルキル基を有する(メタ)アクリル酸アルキルエステルを６０〜９６重量％、含み、更に、カルボキシル基含有モノマーを２〜１０重量％、及び、カルボキシル基を含有せず、ホモポリマーを形成した際のガラス転移温度が５０〜１９０℃であるエチレン性不飽和モノマーを２〜８重量％、を含有するモノマー混合物を共重合して得られるものであり、前記粘着剤層のゲル分率が、０〜３０重量％であることが好ましい。
【００１２】
本発明の粘着テープは、前記エチレン性不飽和モノマーが、メタクリル酸シクロヘキシルであることが好ましい。
【００１３】
更に、本発明の粘着テープは、少なくとも炭素数４〜１２のアルキル基を有する(メタ)アクリル酸アルキルエステルを重合して得られる(メタ)アクリル系ポリマーを含有する粘着剤組成物からなる粘着剤層を有する粘着テープであって、前記粘着剤層の０℃における応力−ひずみ曲線における最大応力が０．８〜１．６Ｎ／ｍｍ２であり、かつ、最大伸びが１０００〜１７００％であることを特徴とする。
【００１４】
本発明の粘着テープは、基材の少なくとも片面に、前記粘着剤層を形成することが好ましい。なお、本発明における粘着テープは、基材の片面だけでなく、両面に粘着剤層を有する、いわゆる両面粘着テープを含み、用途によっては、基材のない粘着剤層単独の粘着テープ（基材レス）であっても、構わない。
【００１５】
本発明の粘着テープは、前記粘着剤層の厚みが、２〜２０μｍであることが好ましい。
【００１６】
本発明の粘着テープは、携帯用電子機器の部材の固定に用いられることが好ましい。ここで、携帯用電子機器とは、携帯電話やＰＤＡ等の持ち運び可能な電気機器を意味する。また、上記携帯用電子機器以外であっても、例えば、デジタルカメラ、ビデオ、カーナビゲーション、パーソナルコンピューター、テレビ、及び、ゲーム機などに用いられる液晶ディスプレイやプラズマディスプレイ、有機ＥＬディスプレイ等にも用いることができる。
【発明の効果】
【００１７】
本発明の粘着テープによれば、高温や低温などの環境変化の下においても、この粘着テープにより固定されている被着体との接着(粘着)性に優れ、更に被着体自体の撓みを抑制することができるという優れた効果を発揮する。とりわけ、ＰＤＡ、携帯電話等の携帯用電子機器等の表示部や銘板等の小型で複雑な形状を有する部材(輝度向上フィルムや反射シート、偏光板など)の接着（固定）に有用であり、更に、両面粘着テープとして使用する場合には、被接着面がハードコート処理された部品とプラスチック製部品との固定等に好適に用いることができる。更に、輝度向上フィルム等の部材を貼り合わせた状態において、高温や低温などの環境変化に曝された場合であっても、輝度向上フィルム等が撓むことを抑制することができ、有用である。
【発明を実施するための形態】
【００１８】
以下、本発明をその好適な実施形態に即して詳細に説明する。
【００１９】
本発明の粘着テープは、(メタ)アクリル系ポリマーを含有する粘着剤組成物からなる粘着剤層を有する粘着テープであって、前記(メタ)アクリル系ポリマーが、モノマー成分として、少なくとも炭素数４〜１２のアルキル基を有する(メタ)アクリル酸アルキルエステルを６０〜９６重量％、カルボキシル基含有モノマーを２〜１０重量％、及び、カルボキシル基を含有せず、ホモポリマーを形成した際のガラス転移温度が５０〜１９０℃であるエチレン性不飽和モノマーを２〜８重量％、を含有するモノマー混合物を共重合して得られるものであり、前記粘着剤層のゲル分率が、０〜３０重量％であることを特徴とする。
【００２０】
また、本発明の粘着テープは、少なくとも炭素数４〜１２のアルキル基を有する(メタ)アクリル酸アルキルエステルを重合して得られる(メタ)アクリル系ポリマーを含有する粘着剤組成物からなる粘着剤層を有する粘着テープであって、前記粘着剤層の−３０℃における貯蔵弾性率が８．０×１０５〜１．５×１０７Ｐａであり、且つ、−３０℃における損失弾性率が９．７×１０５〜１．７×１０７Ｐａであり、更に、８０℃におけるｔａｎδが０．５０〜０．６３であることを特徴とする。
【００２１】
更に、本発明の粘着テープは、少なくとも炭素数４〜１２のアルキル基を有する(メタ)アクリル酸アルキルエステルを重合して得られる(メタ)アクリル系ポリマーを含有する粘着剤組成物からなる粘着剤層を有する粘着テープであって、前記粘着剤層の０℃における応力−ひずみ曲線における最大応力が０．８〜１．６Ｎ／ｍｍ２であり、かつ、最大伸びが１０００〜１７００％であることを特徴とする。
【００２２】
本発明に用いられる(メタ)アクリル系ポリマーの構成成分について、具体的に説明すると、主モノマーである炭素数４〜１２のアルキル基を有する（メタ）アクリル酸アルキルエステルとしては、例えば、（メタ）アクリル酸ｎ−ブチル、（メタ）アクリル酸イソブチル、（メタ）アクリル酸ｓｅｃ−ブチル、（メタ）アクリル酸ｔ−ブチル、（メタ）アクリル酸ペンチル、（メタ）アクリル酸イソペンチル、（メタ）アクリル酸ネオペンチル、（メタ）アクリル酸ヘキシル、（メタ）アクリル酸ヘプチル、（メタ）アクリル酸オクチル、（メタ）アクリル酸イソオクチル、（メタ）アクリル酸２−エチルヘキシル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシルが挙げられ、前記アルキル基は、直鎖状及び分岐状のいずれの形態であってもよい。また、前記（メタ）アクリル酸アルキルエステルとしては、アルキル基の炭素数が４〜９の（メタ）アクリル酸アルキルエステルが好ましく、アクリル酸ｎ−ブチル、アクリル酸２−エチルヘキシル、アクリル酸イソオクチル、アクリル酸イソノニルがより好ましい。なお、これらの（メタ）アクリル酸アルキルエステルは、１種を単独で又は２種以上を組み合わせて用いることができる。
【００２３】
前記(メタ)アクリル系ポリマーの構成する全モノマー成分に対して、主モノマーである前記（メタ）アクリル酸アルキルエステルの含有量は、６０〜９６重量％であり、好ましくは、８７〜９５重量％であり、より好ましくは、９０〜９４重量％である。前記範囲内に調整することにより、粘着テープとして必要な所望の剥離力や、凝集力を得ることができ、好ましい。
【００２４】
前記カルボキシル基含有モノマーとしては、例えば、（メタ）アクリル酸、イタコン酸、クロトン酸、マレイン酸、フマル酸、イソクロトン酸の他、ω−カルボキシ−ポリカプロラクトンモノ（メタ）アクリレート［例えば、ω−カルボキシ−ポリカプロラクトン（平均繰り返し数ｎ＝２）モノ（メタ）アクリレート、ω−カルボキシ−ポリカプロラクトン（平均繰り返し数ｎ＝３）モノ（メタ）アクリレート、ω−カルボキシ−ポリカプロラクトン（平均繰り返し数ｎ＝４）モノ（メタ）アクリレートなど］、フタル酸モノヒドロキシアルキル（メタ）アクリレート［例えば、フタル酸モノヒドロキシメチル（メタ）アクリレート、フタル酸モノヒドロキシエチル（メタ）アクリレート、フタル酸モノヒドロキシプロピル（メタ）アクリレート、フタル酸モノヒドロキシブチル（メタ）アクリレート、フタル酸モノヒドロキシペンチル（メタ）アクリレート、フタル酸モノヒドロキシヘキシル（メタ）アクリレート、フタル酸モノヒドロキシヘプチル（メタ）アクリレート、フタル酸モノヒドロキシオクチル（メタ）アクリレート、フタル酸モノヒドロキシ２−エチルヘキシル（メタ）アクリレート、フタル酸モノヒドロキシノニル（メタ）アクリレート、フタル酸モノヒドロキシデシル（メタ）アクリレート、フタル酸モノヒドロキシウンデシル（メタ）アクリレート、フタル酸モノヒドロキシドデシル（メタ）アクリレートなど］、コハク酸モノヒドロキシアルキル（メタ）アクリレート［例えば、コハク酸モノヒドロキシメチル（メタ）アクリレート、コハク酸モノヒドロキシエチル（メタ）アクリレート、コハク酸モノヒドロキシプロピル（メタ）アクリレート、コハク酸モノヒドロキシブチル（メタ）アクリレート、コハク酸モノヒドロキシペンチル（メタ）アクリレート、コハク酸モノヒドロキシヘキシル（メタ）アクリレート、コハク酸モノヒドロキシヘプチル（メタ）アクリレート、コハク酸モノヒドロキシオクチル（メタ）アクリレート、コハク酸モノヒドロキシ２−エチルヘキシル（メタ）アクリレート、コハク酸モノヒドロキシノニル（メタ）アクリレート、コハク酸モノヒドロキシデシル（メタ）アクリレート、コハク酸モノヒドロキシウンデシル（メタ）アクリレート、コハク酸モノヒドロキシドデシル（メタ）アクリレートなど］、アクリル酸ダイマー、アクリル酸トリマー、ヘキサヒドロフタル酸モノヒドロキシアルキル（メタ）アクリレート［例えば、ヘキサヒドロフタル酸モノヒドロキシメチル（メタ）アクリレート、ヘキサヒドロフタル酸モノヒドロキシエチル（メタ）アクリレート、ヘキサヒドロフタル酸モノヒドロキシプロピル（メタ）アクリレート、ヘキサヒドロフタル酸モノヒドロキシブチル（メタ）アクリレート、ヘキサヒドロフタル酸モノヒドロキシペンチル（メタ）アクリレート、ヘキサヒドロフタル酸モノヒドロキシヘキシル（メタ）アクリレート、ヘキサヒドロフタル酸モノヒドロキシヘプチル（メタ）アクリレート、ヘキサヒドロフタル酸モノヒドロキシオクチル（メタ）アクリレート、ヘキサヒドロフタル酸モノヒドロキシ２−エチルヘキシル（メタ）アクリレート、ヘキサヒドロフタル酸モノヒドロキシノニル（メタ）アクリレート、ヘキサヒドロフタル酸モノヒドロ���シデシル（メタ）アクリレート、ヘキサヒドロフタル酸モノヒドロキシウンデシル（メタ）アクリレート、ヘキサヒドロフタル酸モノヒドロキシドデシル（メタ）アクリレートなど］等が挙げられる。これらは１種を単独で又は２種以上を組み合わせて用いることができる。中でも、アクリル酸や、メタクリル酸等が粘着テープに必要な所望の接着(粘着)性を得ることができる点で、好適である。
【００２５】
前記(メタ)アクリル系ポリマーの構成する全モノマー成分に対して、前記主モノマーである前記（メタ）アクリル酸アルキルエステルに加えて、前記カルボキシル基含有モノマーの含有量は、２〜１０重量％であり、好ましくは、２〜６重量％であり、より好ましくは、２〜４重量％である。前記カルボキシル基含有モノマーが、２重量％未満であると、得られる前記(メタ)アクリル系ポリマー中において、前記カルボキシル基含有モノマーが、架橋点の形成において、十分な機能を発揮することができず、粘着テープとして必要な所望の凝集力を得ることができず、好ましくない。また、１０重量％を超えると、撓みの抑制が困難となり、好ましくない。
【００２６】
前記カルボキシル基を含有せず、ホモポリマーを形成した際のガラス転移温度が５０〜１９０℃であるエチレン性不飽和モノマーとしては、特に制限されないが、たとえば、メタクリル酸メチル、（メタ）アクリロイルモルホリン、メタクリル酸シクロヘキシル、ｎ−ビニルピロリドン、イソボニル（メタ）アクリレート、シクロヘキシルマレイイミド、イソプロピルマレイイミド、（メタ）アクリルアミド等が挙げられ、中でも、メタクリル酸シクロヘキシルが好適である。
【００２７】
前記エチレン性不飽和モノマーは、ホモポリマーを形成した際のガラス転移温度（Ｔｇ）が５０〜１９０℃であり、好ましくは、６０〜１９０℃である。Ｔｇが５０℃未満となる前記エチレン性不飽和モノマーを使用すると、粘着テープとして必要な所望の凝集力が得られず、また、撓みも抑制することができず好ましくない。また、Ｔｇが１９０℃を超えると、粘着テープに必要な所望の接着（粘着）性を得ることができず、好ましくない。
【００２８】
前記(メタ)アクリル系ポリマーの構成する全モノマー成分に対して、前記主モノマーである前記（メタ）アクリル酸アルキルエステルに加えて、前記エチレン性不飽和モノマーの含有量は、２〜８重量％であり、好ましくは、２〜６重量％であり、より好ましくは、２〜４重量％である。前記エチレン性不飽和モノマーの含有量が、前記範囲を外れる場合、撓みの抑制が困難となり、好ましくない。
【００２９】
ここで、「ガラス転移温度」とは、モノマーの製造メーカーのカタログ値を用いてもよいが、カタログ値のない場合には、以下の測定方法により得られる値をいう。すなわち、温度計、撹拌機、窒素導入管及び還流冷却管を備えた反応器に、前記エチレン性不飽和モノマー１００重量部、アゾビスイソブチロニトリル０．２重量部及び重合溶媒として酢酸エチル２２０重量部を投入し、窒素ガスを導入しながら１時間撹拌する。このようにして重合系内の酸素を除去した後、６３℃に昇温し１０時間反応させる。次いで、室温まで冷却し、固形分濃度３０重量％のエチレン性不飽和モノマーに基づくホモポリマー溶液を得る。次いで、このポリマー溶液を剥離ライナー上に流延塗布し、５０℃で２４時間乾燥して厚さ約２ｍｍの試験サンプル（シート状のホモポリマー）を作製する。この試験サンプルを直径７．９ｍｍの円盤状に打抜き、パラレルプレートで挟み込み、粘弾性試験機（ＡＲＥＳ、レオメトリックス社製）を用いて周波数１Ｈｚの剪断歪を与えながら、温度領域−７０〜１５０℃、５℃／分の昇温速度で剪断モードにより粘弾性を測定し、損失弾性率Ｇ’’のピークトップ温度をガラス転移温度とする。
【００３０】
前記(メタ)アクリル系ポリマーを構成するモノマー成分として、必要に応じて、前記 (メタ)アクリル酸アルキルエステルや、前記カルボキシル基含有モノマー、前記エチレン性不飽和モノマーと共重合可能なモノマーを併用してもよい。共重合可能なモノマーの含有量は、全モノマー成分に対して３６重量％未満であれば、モノマーの種類等に応じて適宜選択することができるが、良好な接着（粘着）性を発現するために、得られる(メタ)アクリル系ポリマーのガラス転移温度が−４０℃以下、好ましくは−５０℃以下、より好ましくは−６０℃以下となるように含有量を決定することが望ましい。
【００３１】
共重合可能なモノマーとしては、例えば、(メタ)アクリル系ポリマーの凝集力をコントロールするために、酢酸ビニル、プロピオン酸ビニルなどのビニルエステル系モノマー；スチレン、置換スチレン（α−メチルスチレン等）、ビニルトルエンなどのスチレン系モノマー；エチレン、プロピレン、イソプレン、ブタジエン、イソブチレンなどのオレフィン系モノマー；塩化ビニル、塩化ビニリデン；２−（メタ）アクリロイルオキシエチルイソシアネートなどのイソシアネート基含有モノマー；（メタ）アクリル酸メトキシエチル、（メタ）アクリル酸エトキシエチルなどのアルコキシ基含有モノマー；メチルビニルエーテル、エチルビニルエーテルなどのビニルエーテル系モノマーの他、１，６−ヘキサンジオールジ（メタ）アクリレート、エチレングリコールジ（メタ）アクリレート、ジエチレングリコールジ（メタ）アクリレート、トリエチレングリコールジ（メタ）アクリレート、テトラエチレングリコールジ（メタ）アクリレート、（ポリ）エチレングリコールジ（メタ）アクリレート、プロピレングリコールジ（メタ）アクリレート、（ポリ）プロピレングリコールジ（メタ）アクリレート、ネオペンチルグリコールジ（メタ）アクリレート、ペンタエリスリトールジ（メタ）アクリレート、トリメチロールプロパントリ（メタ）アクリレート、ペンタエリスリトールトリ（メタ）アクリレート、ジペンタエリスリトールヘキサ（メタ）アクリレート、グリセリンジ（メタ）アクリレート、エポキシアクリレート、ポリエステルアクリレート、ウレタンアクリレート、ジビニルベンゼン、ブチルジ（メタ）アクリレート、ヘキシルジ（メタ）アクリレートなどの多官能モノマー等が挙げられる。これらは１種を単独で又は２種以上を組み合わせて用いることができる。
【００３２】
上記モノマー（混合物）の重合方法は特に限定されるものではなく、例えば、溶液重合法、懸濁重合法、乳化重合法、ＵＶ重合法等を適用することができる。中でも、コストや、重合時に水を使用しないため粘着テープで接着する際に小型物品への水の浸入を防止できる等の点で溶液重合法が好ましい。
【００３３】
重合反応に用いる開始剤としては、例えば、２，２’−アゾビスイソブチロニトリル（ＡＩＢＮ）、２，２’−アゾビス（４−メトキシ−２，４−ジメチルバレロニトリル）、２，２’−アゾビス（２，４−ジメチルバレロニトリル）、２，２’−アゾビス（２−メチルブチルニトリル）、１，１’−アゾビス（シクロヘキサン−１−カルボニトリル）、２，２’−アゾビス（２，４，４−トリメチルペンタン）、ジメチル−２，２’−アゾビス（２−メチルプロピオネート）、２，２’−アゾビス（２−アミジノプロパン）ジヒドロクロライド、２，２’−アゾビス（N，N’−ジメチレンイソブチルアミジン）ジヒドロクロライド、２，２’−アゾビス[２−（５−メチル−２−イミダゾリン−２−イル）プロパン]ジヒドロクロライド、２，２’−アゾビス（２−メチルプロピオンアミジン）二硫酸塩等のアゾ系；ベンゾイルパーオキサイド、ｔ−ブチルハイドロパーオキサイド、ジ−ｔ−ブチルハイドロパーオキサイド、ジ−ｔ−ブチルパーオキサイド、ｔ−ブチルパーオキシベンゾエート、ジクミルパーオキサイド、１，１−ビス（ｔ−ブチルパーオキシ）３，３，５−トリメチルシクロヘキサン、１，１−ビス（ｔ−ブチルパーオキシ）シクロドデカン等の過酸化物系、過硫酸カリウム、過硫酸アンモニウム等の過硫酸塩等が挙げられる。これらは１種を単独で又は２種以上を組み合わせて用いることができる。開始剤の使用量は上記重合反応において通常使用される量であればよく、例えば、モノマー混合物１００重量部に対して０．０１〜１重量部である。
【００３４】
上記重合反応に用いる溶剤としては、一般的に重合反応に使用される溶剤であればよく、例えば、酢酸エチル、トルエン、酢酸ｎ−ブチル、ｎ−へキサン、シクロヘキサン、メチルエチルケトン、メチルイソブチルケトン等が挙げられる。これらは１種を単独で又は２種以上を組み合わせて用いることができる。溶剤の使用量は、上記重合反応において通常使用されている量であればよく、例えば、モノマー混合物１００重量部に対して５０〜６００重量部程度である。
【００３５】
本発明に用いられる(メタ)アクリル系ポリマーの重量平均分子量は、２０万〜１００万であることが好ましく、より好ましくは４０万〜８０万である。前記範囲内にあると、粘着テープに必要な所望の凝集力や接着（粘着）性を得ることができ、好ましい。
【００３６】
前記(メタ)アクリル系ポリマーの重量平均分子量は、重合開始剤や連鎖移動剤の種類やその使用量、重合の際の温度や時間の他、モノマー濃度、モノマー滴下速度などによりコントロールすることができる。
【００３７】
なお、本発明では、(メタ)アクリル系ポリマーの重量平均分子量（Ｍｗ）は、ゲルパーミエーションクロマトグラフ（ＧＰＣ）により測定することができる。より具体的には、ＧＰＣ測定装置として、商品名「ＨＬＣ−８１２０ＧＰＣ」（東ソー株式会社製）を用いて、ポリスチレン換算値により、次のＧＰＣの測定条件で測定して求めることができる。
【００３８】
＜ＧＰＣの測定条件＞
・サンプル濃度：０．２重量％（テトラヒドロフラン溶液）
・サンプル注入量：１０μｌ
・溶離液：テトラヒドロフラン（ＴＨＦ）
・流量（流速）：０．６ｍＬ／ｍｉｎ
・カラム温度（測定温度）：４０℃
・カラム：商品名「ＴＳＫｇｅｌＳｕｐｅｒＨＭ−Ｈ／Ｈ４０００／Ｈ３０００／Ｈ２０００」（東ソー株式会社製）
・検出器：示差屈折計
【００３９】
また、本発明に用いられる粘着剤層のゲル分率を調整する方法としては、特に限定されるものではないが、例えば、上記(メタ)アクリル系ポリマーに架橋剤を添加する方法が挙げられる。架橋剤としては特に限定されるものではなく、従来公知のものを使用することができる。例えば、メチル化メチロールメラミン、ブチル化ヘキサメチロールメラミン等の多官能メラミン化合物、Ｎ，Ｎ’，Ｎ’−テトラグリシジルｍ−キシレンジアミン、ジグリシジルアニリン、グリセリンジグリシジルエーテル等の多官能エポキシ化合物、トリレンジイソシアネート、ヘキサメチレンジイソシアネート、ポリメチレンポリフェニルイソシアネート、ジフェニルメタンジイソシアネート、トリメチロールプロパントリレンジイソシアネート、ポリエーテルポリイソシアネート、ポリエステルポリイソシアネート等の多官能イソシアネート化合物等が挙げられる。また、カルボジイミド系架橋剤、アジリジン系架橋剤、金属キレート系架橋剤などが挙げられ、これらを単独、又は２種以上を組み合わせて用いることができる。
【００４０】
前記架橋剤の使用量は、(メタ)アクリル系ポリマー１００重量部に対して、通常０．００１〜２０重量部が好ましく、より好ましくは０．００１〜１０重量部、特に好ましくは０．０１〜５重量部である。前記範囲内にあると、粘着テープ(粘着剤)に必要な所望の凝集力や、接着（粘着）性を得ることができ、好ましい。
【００４１】
本発明におけるゲル分率とは、以下の「ゲル分率の測定方法」により算出される値である。
（ゲル分率の測定方法）
まず、前記粘着剤組成物（溶液）を剥離ライナー上に塗工した後、乾燥ないし硬化させたものから採取するか、あるいは、粘着テープから粘着剤層を掻き取って採取する。前記粘着剤層の約０．１ｇを、０．２μｍ径を有するテフロン(登録商標)シート（商品名「ＮＴＦ１１２２」、日東電工株式会社製）に包んだ後、凧糸で縛り、その際の重量を測定し、前記重量を浸漬前重量とする。なお、前記浸漬前重量は、粘着剤層と、テフロンシートと、凧糸との総重量である。また、使用するテフロンシートと凧糸との重量も測定しておき、前記重量を包袋重量とする。次に、前記粘着剤層をテフロンシートで包み、凧糸で縛ったものを、酢酸エチルで満たした５０ｍｌ容器に入れ、室温にて１週間静置する。その後、容器からテフロンシートを取り出し、１３０℃で２時間、乾燥機中で乾燥して酢酸エチルを除去した後、サンプル重量を測定し、前記重量を浸漬後重量とする。そして、下記式からゲル分率を算出する。なお、下式中のＡは浸漬後重量であり、Ｂは包袋重量であり、Ｃは浸漬前重量である。
ゲル分率（重量％）＝（Ａ−Ｂ）／（Ｃ−Ｂ）×１００
【００４２】
本発明においては、上記測定方法により算出されるゲル分率が、０〜３０重量％であることが必要であるが、好ましくは１〜３０重量％である。ゲル分率が３０重量％を超えると、適度な凝集力が得られにくく、耐撓み性の点でも、好ましくない。
【００４３】
さらに、前記粘着剤組成物には、架橋剤の他に、一般的な添加剤、すなわち紫外線吸収剤、光安定剤、剥離調整剤、粘着付与樹脂、連鎖移動剤、可塑剤、軟化剤、充填剤、着色剤（顔料、染料等）、老化防止剤、界面活性剤等を配合してもよい。
【００４４】
また、本発明の粘着テープにおいては、前記粘着剤層の０℃における応力−ひずみ曲線における最大応力が０．８〜１．６Ｎ／ｍｍ２であり、かつ、最大伸びが１０００〜１７００％であり、好ましくは最大応力が１．０〜１．２Ｎ／ｍｍ２であり、かつ、最大伸びが１２００〜１５００％である。最大応力が１．６Ｎ／ｍｍ２を超え、最大伸びが１０００％未満であると、粘着剤層の変形量が小さくなりすぎることから、携帯用電子機器などの内部に使用された場合に、前記内部に設置されている部材(例えば、輝度向上フィルムなど)の剥離が起こりやすくなるため、好ましくない。一方、最大応力が０．８Ｎ／ｍｍ２未満であり、最大伸びが１７００％を超えると、粘着剤層が凝集力不足となり、加工性が劣るなどの問題を生じる恐れがあり、好ましくない。
【００４５】
本発明における最大応力及び最大伸びとは、以下の「応力−ひずみ測定方法」により算出される値である。
（応力−ひずみ測定方法）
粘着剤溶液を、片面に離型処理がなされているポリエチレンテレフタラートフィルム(厚さ：３８μｍ)の離型処理面上に、乾燥後の厚さが約４μｍになるように流延塗布し、１３０℃で３分間加熱乾燥後、更に５０℃で２４時間エージングした後、断面積１ｍｍ２の円柱状に形成したものを試料とした。この試料を、引張試験機（島津製作所製、島津オートグラフ  ＡＧ−ＩＳ  ＭＳ形）に設置し、チャック間距離１０ｍｍ、引張り速度３００ｍｍ／分、０℃の条件で引張った際に生じる最大応力（Ｎ／ｍｍ2 ）と、最大伸び（％）を測定した。なお、最大伸び（％）は、引張る前の試料の長さに対して、引張った際に、試料が破断した時の長さから、下式に基づき計算した。
最大伸び（％）＝１００×（破断した時の長さ）／（引張る前の試料の長さ）
【００４６】
ここで、本発明における「撓み」とは、後述の耐撓み性の評価方法に基づき、粘着テープを評価した場合に、被着体（例えば、輝度向上フィルムや反射シート、偏光板等が挙げられる）表面に生じる高低差（うねり）をいう。
【００４７】
また、本発明の粘着テープにおいては、前記粘着剤層の−３０℃における貯蔵弾性率が８．０×１０５〜１．５×１０７Ｐａであり、且つ、−３０℃における損失弾性率が９．７×１０５〜１．７×１０７Ｐａであり、更に、８０℃におけるｔａｎδが０．５０〜０．６３であり、好ましくは−３０℃における貯蔵弾性率が１．８×１０６〜２．４×１０６Ｐａであり、且つ、−３０℃における損失弾性率が２．４×１０６〜３．１×１０６Ｐａであり、更に、８０℃におけるｔａｎδが０．５０〜０．６０である。前記粘着剤層の−３０℃における貯蔵弾性率が１．５×１０７Ｐａより大きいか、または−３０℃における損失弾性率が１．７×１０７Ｐａより大きいか、８０℃におけるｔａｎδが０．５０より小さいかのいずれか一つでも当てはまる場合には、携帯用電子機器などの内部に使用された場合に、前記内部に設置されている部材(例えば、輝度向上フィルムなど)の剥離が起こりやすくなるため、好ましくない。一方、前記粘着剤層の−３０℃における貯蔵弾性率が８．０×１０５Ｐａより小さいか、又は、−３０℃における損失弾性率が９．７×１０５Ｐａより小さいか、８０℃におけるｔａｎδが０．６３より大きいかのいずれか一つでも当てはまる場合には、携帯用電子機器などの内部に使用された場合に、前記内部に設置されている部材(例えば、輝度向上フィルムなど)の撓みが生じ易く、加工性も劣るため、好ましくない。
【００４８】
（粘弾性測定方法）
粘着剤溶液を片面に離型処理したポリエチレンテレフタレートフィルム(厚さ：３８μｍ)の離型処理面上に、乾燥後の厚さが約５０μｍとなるように流延塗布し、１３０℃で３分間加熱乾燥し、更に５０℃にて２４時間エージングすることにより得られた粘着剤層を剥離した。次いで、前記粘着剤層を複数枚重ね合わせて、厚さが約２mmの粘着剤層とした。前記粘着剤層を直径７．９ｍｍの円盤状に打ち抜き、これをパラレルプレートで挟み込んで固定し、粘弾性試験機（ＡＲＥＳ、レオメトリックス社製）により、損失弾性率Ｇ’’および貯蔵弾性率Ｇ’を測定した。測定条件は下記の通りである。
・測定：剪断モード
・温度範囲：−７０℃〜１００℃
・昇温速度：５℃／ｍｉｎ
・周波数：１Ｈｚ
【００４９】
本発明の粘着テープ(粘着シート、粘着フィルムも含む。)は各種分野における固定（接着）用途に有用であるが、例えば、粘着剤層単層（基材レス）の粘着テープ(両面粘着テープ)や、基材の片面に粘着剤層を有する粘着テープ、基材の両面に粘着剤層を有する両面粘着テープ、剥離フィルム上に粘着剤層単層が形成されているものを用いることができる。
【００５０】
本発明の粘着テープの形成方法としては、特に限定されるものではなく、公知の方法を採用することができるが、たとえば、基材上に粘着剤組成物溶液を流延方式や塗工方式等の適宜な展開方式で塗布し乾燥する方法や、粘着剤層を設けた離型シートにより転写する方法等があげられる。塗布法は、リバースコーティング、グラビアコーティング等のロールコーティング法、スピンコーティング法、スクリーンコーティング法、ファウンテンコーティング法、ディッピング法、スプレー法などを採用できる。粘着剤溶液を塗布後、乾燥工程で溶剤を揮発することで所定の厚みの粘着剤層を得ることができる。
【００５１】
粘着剤層の厚さは特に限定されるものではないが、好ましくは２〜２０μｍ、より好ましくは２〜１０μｍである。粘着剤層の厚さが２μｍよりも薄いと、十分な粘着力を得難く、他方２０μｍよりも厚いと、小型物品を固定するため所望の形状に打ち抜く際に糊のはみ出しや、打ち抜き不良等が起こりやすく、加工性が劣る傾向にある。
【００５２】
基材としては、粘着テープの分野で一般的に用いられているものであれば、特に限定されるものではなく、例えば、プラスチック類（セロハン、ポリエチレン、ポリプロピレン、ポリエステル、ポリ塩化ビニル、アセテート、ポリスチレン、ポリアクリロニトリル、ポリエチレンテレフタレートや、これらの積層物等）や、ゴムシート、紙類（和紙、クラフト紙等）、布類（綿、スフ、化学繊維、不織布等）、金属箔等が挙げられる。また、ゴム状の弾性を示すポリマーからなるフィルムや発泡体なども用いることができる。また、基材には下塗り処理や、目止め処理、コロナ処理、背面処理など、公知の処理を行ったものを使用することができる。
【００５３】
前記基材の厚さは、用いる基材の種類や用途に応じて適宜選択でき、特に限定されるものではないが、通常、５〜５００μｍ程度である。
【実施例】
【００５４】
以下、本発明を実施例により具体的に説明するが、本発明はこれらの実施例に限定されるものではない。なお、以下において「部」とは、特に示さない限り「重量部」を表す。
【００５５】
（（メタ）アクリル系ポリマーＡの製造）
温度計、撹拌機、窒素導入管及び還流冷却管を備えた反応器に、モノマー成分として、アクリル酸２−エチルヘキシル（２ＥＨＡ）を９２部、メタクリル酸シクロヘキシル（ＣＨＭＡ）を４部、アクリル酸（ＡＡ）を４部、及び、重合溶媒として、酢酸エチルを１２０部投入し、窒素ガスを導入しながら１時間撹拌して重合系内を窒素置換した後、６３℃に昇温後、酢酸エチル２部に溶解した２，２’−アゾビスイソブチロニトリル（ＡＩＢＮ）０．２部を添加し、同温で８時間反応させて、重量平均分子量５７万の（メタ）アクリル系ポリマーＡを得た。
【００５６】
（（メタ）アクリル系ポリマーＢの製造）
モノマー成分として、アクリル酸２−エチルヘキシルを９２部、メタクリル酸メチル（ＭＭＡ）を４部、アクリル酸を４部とした以外は、（メタ）アクリル系ポリマーＡと同様の方法により、重量平均分子量５８万の（メタ）アクリル系ポリマーＢを得た。
【００５７】
（（メタ）アクリル系ポリマーＣの製造）
モノマー成分として、アクリル酸２−エチルヘキシルを８６部、メタクリル酸シクロヘキシルを１０部、アクリル酸を４部とした以外は、（メタ）アクリル系ポリマーＡと同様の方法により、重量平均分子量６６万の（メタ）アクリル系ポリマーＣを得た。
【００５８】
（（メタ）アクリル系ポリマーＤの製造）
モノマー成分として、アクリル酸２−エチルヘキシルを８４部、メタクリル酸シクロヘキシルを４部、アクリル酸を１２部とした以外は、（メタ）アクリル系ポリマーＡと同様の方法により、重量平均分子量６１万の（メタ）アクリル系ポリマーＤを得た。
【００５９】
（（メタ）アクリル系ポリマーＥの製造）
モノマー成分として、アクリル酸２−エチルヘキシルを９６部、アクリル酸を４部とした以外は、（メタ）アクリル系ポリマーＡと同様の方法により、重量平均分子量６６万の（メタ）アクリル系ポリマーＥを得た。
【００６０】
（（メタ）アクリル系ポリマーＦの製造）
モノマー成分として、アクリル酸２−エチルヘキシルを８８部、メタクリル酸シクロヘキシルを８部、アクリル酸を４部とした以外は、（メタ）アクリル系ポリマーＡと同様の方法により、重量平均分子量５５万の（メタ）アクリル系ポリマーＦを得た。
【００６１】
（実施例１）
（メタ）アクリル系ポリマーＡを１００部（固形分）に、４官能エポキシ系架橋剤（商品名：テトラッドＣ、三菱瓦斯化学（株）製）を０．０１５部、及び、イソシアネート系架橋剤（商品名：コロネートＬ、日本ポリウレタン（株）製）１部を加えて粘着剤組成物溶液を調製した。この溶液を、表面を離型処理したポリエチレンテレフタレートフィルム（剥離ライナー：厚さ３８μｍ）上に、乾燥後の厚さが４μｍになるように流延塗布し、１３０℃で３分間加熱乾燥して粘着剤層を形成した。これを２枚作製し、ポリエチレンテレフタレートフィルム（基材：厚さ２２μｍ）に両側から貼り合せ、更に５０℃で２４時間エージングを行って、基材の両面に粘着剤層を有する両面粘着テープを作製した。なお、この粘着剤層のゲル分率は１３％であった。
【００６２】
（実施例２）
４官能エポキシ系架橋剤（商品名：テトラッドＣ、三菱瓦斯化学（株）製）を０．０２部としたこと以外は、実施例１と同様の方法により両面粘着テープを作製した。なお、この粘着剤層のゲル分率は２５％であった。
【００６３】
（実施例３）
（メタ）アクリル系ポリマーＢを用いたこと以外は、実施例２と同様の方法により両面粘着テープを作製した。なお、この粘着剤層のゲル分率は２３％であった。
【００６４】
（実施例４）
（メタ）アクリル系ポリマーＡを１００部（固形分）に、４官能エポキシ系架橋剤（商品名：テトラッドＣ、三菱瓦斯化学（株）製）０．０１部を加えて粘着剤組成物溶液を調製した。この溶液を、表面を離型処理したポリエチレンテレフタレートフィルム（剥離ライナー：厚さ３８μｍ）上に、乾燥後の厚さが４μｍになるように流延塗布し、１３０℃で３分間加熱乾燥して粘着剤層を形成した。これを２枚作製し、ポリエチレンテレフタレートフィルム（基材：厚さ２２μｍ）に両側から貼り合せ、更に５０℃で２４時間エージングを行って、基材の両面に粘着剤層を有する両面粘着テープを作製した。なお、この粘着剤層のゲル分率は７％であった。
【００６５】
（実施例５）
４官能エポキシ系架橋剤（商品名：テトラッドＣ、三菱瓦斯化学（株）製）に加えて、イソシアネート系架橋剤（商品名：コロネートＬ、日本ポリウレタン（株）製）１部添加した以外は、実施例４と同様の方法により両面粘着テープを作製した。なお、この粘着剤層のゲル分率は１３％であった。
【００６６】
（実施例６）
４官能エポキシ系架橋剤を添加しなかったこと以外は、実施例４と同様の方法により両面粘着テープを作製した。なお、この粘着剤層のゲル分率は０％であった。
【００６７】
（比較例１）
（メタ）アクリル系ポリマーＣを用いたこと以外は、実施例２と同様の方法により両面粘着テープを作製した。なお、この粘着剤層のゲル分率は２８％であった。
【００６８】
（比較例２）
（メタ）アクリル系ポリマーＤを用いたこと以外は、実施例２と同様の方法により両面粘着テープを作製した。なお、この粘着剤層のゲル分率は５６％であった。
【００６９】
（比較例３）
（メタ）アクリル系ポリマーＥを用いたこと以外は、実施例２と同様の方法により両面粘着テープを作製した。なお、この粘着剤層のゲル分率は１８％であった。
【００７０】
（比較例４）
（メタ）アクリル系ポリマーEを用いたこと以外は、実施例５と同様の方法により両面粘着テープを作製した。なお、この粘着剤層のゲル分率は１２％であった。
【００７１】
（比較例５）
（メタ）アクリル系ポリマーFを用いたこと以外は、実施例５と同様の方法により両面粘着テープを作製した。なお、この粘着剤層のゲル分率は３２％であった。
【００７２】
（比較例６）
（メタ）アクリル系ポリマーＤを用いたこと以外は、実施例５と同様の方法により両面粘着テープを作製した。なお、この粘着剤層のゲル分率は４０％であった。
【００７３】
（メタ）アクリル系ポリマーを合成する際のモノマー及び開始剤の配合量については、表１に示した。実施例１〜３及び比較例１〜３について、使用する（メタ）アクリル系ポリマーの重量平均分子量、粘着剤層のゲル分率、最大応力、及び、最大伸びを評価し、更に、以下に記載の耐撓み性を評価し、その結果を表２に示した。また、実施例４〜６及び比較例４〜６について、使用する（メタ）アクリル系ポリマーの重量平均分子量、粘着剤層のゲル分率、貯蔵弾性率、損失弾性率、及び、ｔａｎδを評価し、更に、以下に記載の耐撓み性を評価し、その結果を表３に示す。
【００７４】
（耐撓み性の評価方法）
ガラス板（商品名：ＭＩＣＲＯ  ＳＬＩＤＥ  ＧＬＡＳＳ  Ｓ２００４２３、ＭＡＴＳＵＮＡＭＩ社製、サイズ：６５ｍｍ×１６５ｍｍ、厚み：１．２〜１．５ｍｍ）の片面に、同面積の偏光板（表面層にＴＡＣフィルム（商品名：ＴＤ８０ＵＬ、富士フィルム社製）を有する日東電工社製偏光板）を貼り合わせた。
次いで、実施例等で得られた両面粘着テープを外周：５７ｍｍ×４４ｍｍ、内周：５３ｍｍ×４０ｍｍ、幅２ｍｍに額縁状に打ち抜き加工した。
前記額縁状に打ち抜き加工した両面粘着テープの片側を、前記偏光板表面に貼付し、反対側の粘着面に輝度向上フィルム（商品名：ＴＢＥＦ−Ｔ−Ｉ１４０、スリーエム社製、サイズ：５５ｍｍ×４２ｍｍ、厚み０．０６５ｍｍ）を貼り合せて試料を作製した。この時、両面粘着テープと輝度向上フィルムの貼り合せ幅は１ｍｍとした。また、１枚の前記ガラス板上に、偏光板／額縁状の両面粘着テープ／輝度向上フィルムの順に積層された積層体を２試料作製した。
前記試料を冷熱サイクル(高温側：８０℃、低温側：−３０℃とし、それぞれ１時間保存し、このサイクルを１サイクルとして、合計１００サイクル行った。）後、目視にて、撓み度合いを評価した。撓みのないものを○、撓みがあるものを×として評価した。
【００７５】
【表１】
0005937662.tif 000002
【００７６】
【表２】
0005937662.tif 000003
【００７７】
【表３】
0005937662.tif 000004
【００７８】
表２の結果から明らかなように、実施例１〜３の各粘着テープは、特定のモノマーを特定量配合し、かつ、ゲル分率を特定範囲に調整して粘着剤層を形成することにより、冷熱サイクルという、高温(８０℃)だけでなく、低温（−３０℃）という厳しい環境の変化に曝した場合(合計１００サイクル)であっても、被着体（輝度向上フィルム）の撓みが抑制されていることが確認された。また、粘着剤層の最大応力や最大伸びについて、所望の結果の場合には、被着体（輝度向上フィルム）の撓みが抑制されていることが確認された。
【００７９】
実施例１〜３に対して、前記エチレン性不飽和モノマーの含有量が所定範囲を超える比較例１では、最大伸びが所望の範囲に到達せず、耐撓み性が劣る結果となり、前記カルボキシル基含有モノマーが所定範囲を超える比較例２では、ゲル分率が所望の範囲を大幅に超え、全ての特性において、実施例より劣る結果となった。また、前記エチレン性不飽和モノマーを使用しない比較例３においては、最大伸びが所望の範囲を超え、耐撓み性が劣る結果となった。
【００８０】
表３の結果から明らかなように、所望の貯蔵弾性率、損失弾性率及びｔａｎδを得られた実施例４〜６の各粘着テープは、冷熱サイクルという、高温(８０℃)だけでなく、低温（−３０℃）という厳しい環境の変化に曝した場合(合計１００サイクル)であっても、被着体（輝度向上フィルム）の撓みが抑制されていることが確認された。
【００８１】
実施例４〜６に対して、粘着剤層の貯蔵弾性率が所望の範囲より小さい比較例４や、ｔａｎδが所望の範囲より大きい比較例５〜６では、耐撓み性が劣る結果となった。